(57)【要約】【課題】  難加工性の酸化物超伝導体を精密加工できる加工方法並びに精密加工された酸化物超伝導素子を提供する。【解決手段】  単結晶状のＲＥＢａ2Ｃｕ3Ｏ7-x相（ＲＥはＹを含む希土類元素及びそれらの組み合わせ、ｘは酸素欠損量）中に非超伝導相が微細分散した組織を有する酸化物超伝導体の加工方法であって、該酸化物超伝導体の加工面に所望の形状を有するマスクを設けた後、サンドブラスト加工することを特徴とする酸化物超伝導体の加工方法及びこれにより得られる酸化物超伝導素子である。【選択図】      なし【特許請求の範囲】
【請求項１】
単結晶状のＲＥＢａ2Ｃｕ3Ｏ7-x相（ＲＥはＹを含む希土類元素及びそれらの組み合わせ、ｘは酸素欠損量）中に非超伝導相が微細分散した組織を有する酸化物超伝導体の加工方法であって、該酸化物超伝導体の加工面に所望の形状を有するマスクを設けた後、サンドブラスト加工することを特徴とする酸化物超伝導体の加工方法。
【請求項２】
前記酸化物超伝導体が板状体であることを特徴とする請求項１に記載の酸化物超伝導体の加工方法。
【請求項３】
前記酸化物超伝導体中に、ＢａＣｅ化合物、銀、又は、銀化合物の１種以上が０〜２５体積％分散していることを特徴とする請求項１又は２に記載の酸化物超伝導体の加工方法。
【請求項４】
前記ＢａＣｅ化合物の粒径が、０．１〜５μｍであることを特徴とする請求項３に記載の酸化物超伝導体の加工方法。
【請求項５】
前記銀又は銀化合物の１種以上の粒径が、１０〜５００μｍであることを特徴とする請求項３に記載の酸化物超伝導体の加工方法。
【請求項６】
前記ＲＥＢａ2Ｃｕ3Ｏ7-x相の酸素欠損量ｘが０≦ｘ≦０．２であることを特徴とする請求項１〜５のいずれか１項に記載の酸化物超伝導体の加工方法。
【請求項７】
前記酸化物超伝導体の加工面又は裏面の一方又は両方が、銀で被覆されていることを特徴とする請求項１〜６のいずれか１項に記載の酸化物超伝導体の加工方法。
【請求項８】
前記酸化物超伝導体が、支持材料に固定されていることを特徴とする請求項１〜７のいずれか１項に記載の酸化物超伝導体の加工方法。
【請求項９】
前記支持材料の両面に、前記酸化物超伝導体がそれぞれ固定されていることを特徴とする請求項８に記載の酸化物超伝導体の加工方法。
【請求項１０】
前記支持材料の表裏に固定された酸化物超伝導体に設けられるそれぞれのマスクが、支持面内の一つの軸に対して軸対称であることを特徴とする請求項９に記載の酸化物超伝導体の加工方法。
【請求項１１】
導電性支持材料に絶縁性樹脂により前記酸化物超伝導体を固定した後、サンドブラスト処理することを特徴とする請求項９に記載の酸化物超伝導体の加工方法。
【請求項１２】
前記支持材料が絶縁体であることを特徴とする請求項８〜１０のいずれか１項に記載の酸化物超伝導体の加工方法。
【請求項１３】
前記支持材料が、一部に高電気伝導性材料を組み込んだ支持材料であることを特徴とする請求項１２に記載の酸化物超伝導体の加工方法。
【請求項１４】
前記マスクの形状が渦巻形状であることを特徴とする請求項１〜１３のいずれか１項に記載の酸化物超伝導体の加工方法。
【請求項１５】
請求項１〜１４のいずれか１項に記載の酸化物超伝導体の加工方法によって得られる酸化物超伝導通電素子であって、該通電素子の断面形状において、上辺と下辺の長さが異なることを特徴とする酸化物超伝導通電素子。
【請求項１６】
前記通電素子の断面における上辺と下辺以外の辺の形状が、凹状であることを特徴とする請求項１５に記載の酸化物超伝導通電素子。
【請求項１７】
前記酸化物超伝導通電素子が、渦巻き形状を有することを特徴とする請求項１５又は１６に記載の酸化物超伝導通電素子。
【請求項１８】
請求項１５〜１７のいずれか１項に記載の酸化物超伝導通電素子を積層して、通電素子間を電気的に接続してなることを特徴とする超伝導マグネット。
【発明の詳細な説明】
【技術分野】
【０００１】
本発明は、酸化物超伝導体の加工方法、及び、該超伝導体を用いて形成した酸化物超伝導通電素子、さらに、該素子を積層した超伝導マグネットに関する。
【背景技術】
【０００２】
現在、超伝導マグネットとして実用化になっているのは、Ｎｂ−Ｔｉ系の超伝導線材をコイルに巻いたものが中心である。他には、Ｎｂ3ＳｎやＶ3Ｇａ系の超伝導材料が線材化され、コイル化することによって高磁界用超伝導マグネットとして用いられている。
【０００３】
これらの金属系超伝導マグネットは、臨界温度が低いため、液体ヘリウム等により極低温に冷却する必要がある。超伝導マグネットは、磁場発生装置として優れた特性を持ちながら、この極低温での冷却の必要性から、幅広く普及されるに到っていない。
【０００４】
一方、酸化物高温超伝導体の発見以後、安価で取扱いが容易な液体窒素により冷却し使用できる７７Ｋ以上の臨界温度を有する酸化物超伝導物質を用いたマグネットの研究開発が盛んに行われている。
【０００５】
現在、主流となっているのは、Ｂｉ系材料をＡｇのシース中に詰め、これをテープ状に加工することによって、配向した超伝導材料を含む銀シーステープ材を作製し、コイルに巻く方法である。しかしながら、このようなテープ材は、７７Ｋにおいて十分な臨界電流密度（Ｊｃ）が得られておらず、実用には至っていない。
【０００６】
現在のところ、７７Ｋにおいて高磁場中においても高いＪｃを有するマグネットの材料として使用可能なバルク材料は、単結晶状のＲＥＢａ2Ｃｕ3Ｏ7-X中に非超伝導相が微細分散した材料である。
【０００７】
この中で、主な非超伝導相がＲＥ2ＢａＣｕＯ5である材料は、ＱＭＧ材料と呼ばれ、種々の応用が検討されている。
【０００８】
ＱＭＧ材料を用いたマグネットは、特許文献１により初めて提案された。これは、円筒形のＱＭＧ超伝導体に切れ込みを加工することにより、ソレノイド状のコイルを形成するものである。
【０００９】
また、特許文献２及び非特許文献１には、渦巻形状への加工方法、及び、渦巻形状に加工された比較的コイル定数の大きい超伝導コイルが開示されている。
【００１０】
特許文献２中には、「コイル形状を得るには、大別して二通りの方法があり、一つは結晶化させた後にコイル形状を付与する方法（ＧＦ法）で、もう一つは前駆体をコイル形状に加工した後結晶化させる方法（ＦＧ法）である。」と記載されており、特に、ＧＦ法の例として、「従来の技術である改良型ＱＭＧ法等により円柱状のバルク材料を作製する（非特許文献２）。これを所定の厚さにスライスし円盤状に加工する。このスライス加工には、ダイヤモンド粉末を埋め込んだブレード等による切断加工が適している。次に円盤状ＱＭＧ材料は渦巻状に加工される。渦巻加工に関しては小型のダイヤモンドポイントによる加工も可能であるが、ウォータージェットカッティング（高圧の水を細いノズルから吹き出して切断加工する方法）等の加工性に優れた方法が望ましい。ウォータージェットカッティングを用いる場合、水中に硬い粉末（ざくろ石の粉末等）を混ぜて行うアブレージョンと呼ばれる方法が適している。また、水圧による衝撃により材料が割れるのを防ぐため、変形しにくい台に材料を樹脂等で固定して加工することが望ましい。また、材料は水と反応する可能性があり加工後はすばやく乾燥させることが望ましい。」と記載されている。
【００１１】
そして、実施例において、各実施例中の記載及び表１、２に記載されているように、コイル導体の断面積は、３〜５ｍｍ角程度であることが示されている。
【００１２】
【特許文献１】実開平４−１５８１１号公報
【特許文献２】特開平７−２４５２１１号公報
【非特許文献１】Proceedings of 7th US-JAPAN workshop on high-Tc Superconductors, October ２４〜２５（１９９５）  ｐ．１２８〜１３２
【非特許文献２】Physica Ｃ，２３６−２４０（１９９４）  ｐ．２０９〜２１２
【発明の開示】
【発明が解決しようとする課題】
【００１３】
マグネットの製造においては、例えば、内外径及び高さが等しい円筒型コイルを用いた場合、線の断面積を小さく加工すること、即ち、薄くスライス切断したバルク材料に対し、線幅及び線間隔を小さく精密に加工することによって、その分ターン数を多くして、より大きなコイル定数を有するマグネットを製造することが可能となる。
【００１４】
即ち、極めて割れ易い難加工性の単結晶状材料を、高精度に、かつ、高歩留まり・高効率で加工する製造方法の開発が、バルク材料を用いて高性能マグネットを開発する際の課題であった。
【００１５】
そこで、本発明は、難加工性の酸化物超伝導体を精密加工できる加工方法並びに精密加工された酸化物超伝導通電素子を提供することを目的とする。さらに、本発明は、この超伝導通電素子を積層した超伝導マグネットを提供することを目的とする。
【課題を解決するための手段】
【００１６】
本発明の要旨は、以下のとおりである。
【００１７】
（１）  単結晶状のＲＥＢａ2Ｃｕ3Ｏ7-x相（ＲＥはＹを含む希土類元素及びそれらの組み合わせ、ｘは酸素欠損量）中に非超伝導相が微細分散した組織を有する酸化物超伝導体の加工方法であって、該酸化物超伝導体の加工面に所望の形状を有するマスクを設けた後、サンドブラスト加工することを特徴とする酸化物超伝導体の加工方法。
【００１８】
（２）  前記酸化物超伝導体が板状体であることを特徴とする前記（１）に記載の酸化物超伝導体の加工方法。
【００１９】
（３）  前記酸化物超伝導体中に、ＢａＣｅ化合物、銀、又は、銀化合物の１種以上が０〜２５体積％分散していることを特徴とする前記（１）又は（２）に記載の酸化物超伝導体の加工方法。
【００２０】
（４）  前記ＢａＣｅ化合物の粒径が、０．１〜５μｍであることを特徴とする前記（３）に記載の酸化物超伝導体の加工方法。
【００２１】
（５）  前記銀又は銀化合物の１種以上の粒径が、１０〜５００μｍであることを特徴とする前記（３）に記載の酸化物超伝導体の加工方法。
【００２２】
（６）  前記ＲＥＢａ2Ｃｕ3Ｏ7-x相の酸素欠損量ｘが０≦ｘ≦０．２であることを特徴とする前記（１）〜（５）のいずれかに記載の酸化物超伝導体の加工方法。
【００２３】
（７）  前記酸化物超伝導体の加工面又は裏面の一方又は両方が、銀で被覆されていることを特徴とする前記（１）〜（６）のいずれかに記載の酸化物超伝導体の加工方法。
【００２４】
（８）  前記酸化物超伝導体が、支持材料に固定されていることを特徴とする前記（１）〜（７）のいずれかに記載の酸化物超伝導体の加工方法。
【００２５】
（９）  前記支持材料の両面に、前記酸化物超伝導体がそれぞれ固定されていることを特徴とする前記（８）に記載の酸化物超伝導体の加工方法。
【００２６】
（１０）  前記支持材料の表裏に固定された酸化物超伝導体に設けられるそれぞれのマスクが、支持面内の一つの軸に対して軸対称であることを特徴とする前記（９）に記載の酸化物超伝導体の加工方法。
【００２７】
（１１）  導電性支持材料に絶縁性樹脂により前記酸化物超伝導体を固定した後、サンドブラスト処理することを特徴とする前記（９）に記載の酸化物超伝導体の加工方法。
【００２８】
（１２）  前記支持材料が絶縁体であることを特徴とする前記（８）〜（１０）のいずれかに記載の酸化物超伝導体の加工方法。
【００２９】
（１３）  前記支持材料が、一部に高電気伝導性材料を組み込んだ支持材料であることを特徴とする前記（１２）に記載の酸化物超伝導体の加工方法。
【００３０】
（１４）  前記マスクの形状が渦巻形状であることを特徴とする前記（１）〜（１３）のいずれかに記載の酸化物超伝導体の加工方法。
【００３１】
（１５）  前記（１）〜（１４）のいずれかに記載の酸化物超伝導体の加工方法によって得られる酸化物超伝導通電素子であって、該通電素子の断面形状において、上辺と下辺の長さが異なることを特徴とする酸化物超伝導通電素子。
【００３２】
（１６）  前記通電素子の断面における上辺と下辺以外の辺の形状が、凹状であることを特徴とする前記（１５）に記載の酸化物超伝導通電素子。
【００３３】
（１７）  前記酸化物超伝導通電素子が、渦巻き形状を有することを特徴とする前記（１５）又は（１６）に記載の酸化物超伝導通電素子。
【００３４】
（１８）  前記（１５）〜（１７）のいずれかに記載の酸化物超伝導通電素子を積層して、通電素子間を電気的に接続してなることを特徴とする超伝導マグネット。
【発明の効果】
【００３５】
本発明の加工方法は、酸化物超伝導体を高精度、高歩留まりで加工できるものである。そして、本発明の加工方法により得られる酸化物超伝導通電素子は、例えば、高磁界を発生するバルク超伝導マグネットをより簡便に実現し得るので、通常の永久磁石では得られない高磁界を発生できるものである。
【発明を実施するための最良の形態】
【００３６】
本発明の超伝導用マグネットに使用する材料は、単結晶状のＲＥＢａ2Ｃｕ3Ｏ7-x中にＲＥ2ＢａＣｕＯ5相（２１１相）等に代表される非超伝導相が微細分散した組織を有するものである。ここで、単結晶状というのは、完璧な単結晶でなく、小傾角粒界等の実用に差支えない欠陥を有するものも包含するという意味である。
【００３７】
ＲＥＢａ2Ｃｕ3Ｏ7-x相（１２３相）及びＲＥ2ＢａＣｕＯ5相（２１１相）におけるＲＥは、Ｙ、Ｌａ、Ｎｄ、Ｓｍ、Ｅｕ、Ｇｄ、Ｄｙ、Ｈｏ、Ｅｒ、Ｔｍ、Ｙｂ、Ｌｕからなる希土類元素及びそれらの組み合わせである。ただし、Ｌａ、Ｎｄ、Ｓｍ、Ｅｕ、Ｇｄを含む１２３相は１：２：３の化学量論組成から外れ、ＲＥのサイトにＢａが一部置換した状態になることもある。
【００３８】
また、非超伝導相である２１１相においても、ＲＥがＬａ、Ｎｄの場合は、Ｙ、Ｓｍ、Ｅｕ、Ｇｄ、Ｄｙ、Ｈｏ、Ｅｒ、Ｔｍ、Ｙｂ、Ｌｕの場合とは幾分異なり、金属元素の比が非化学量論的組成であったり、結晶構造が異なったりする。
【００３９】
前述のＢａ元素の置換は、臨界温度を低下させる傾向がある。また、より酸素分圧の小さい環境においては、Ｂａ元素の置換が抑制される傾向にあることから、大気中よりはむしろ、アルゴン又は窒素中に酸素を微量混合した０．１〜１％酸素雰囲気内で、結晶成長を行うことが望ましい。
【００４０】
また、材料中に銀を添加することにより、機械的強度及びＪｃが増加する傾向があり、５〜２０質量％添加することか望ましい。
【００４１】
１２３相は、２１１相とＢａとＣｕとの複合酸化物からなる液相との包晶反応、
２１１相＋液相（ＢａとＣｕの複合酸化物）  →  １２３相
によりできる。そして、この包晶反応により、１２３相が生成する温度（Ｔｆ：１２３相生成温度）は、ほぼＲＥ元素のイオン半径に関連し、イオン半径の減少に伴いＴｆも低くなる。また、低酸素雰囲気及び銀添加に伴い、Ｔｆは低下する傾向にある。
【００４２】
単結晶状の１２３相中に２１１相が微細分散したＱＭＧ材料は、１２３相が結晶成長する際、未反応の２１１粒が１２３相中に取り残されるためにできる。すなわち、ＱＭＧ材料は、
２１１相＋液相（ＢａとＣｕの複合酸化物）  →  １２３相＋２１１相
で示される反応によりできる。
【００４３】
ＱＭＧ材料中の２１１相の微細分散は、Ｊｃ向上の観点から極めて重要である。Ｐｔ、Ｒｈ又はＣｅの少なくとも一つを微量添加することで、半溶融状態（２１１相と液相からなる状態）での２１１相の粒成長を抑制し、結果的にＱＭＧ材料中の２１１相を約１μｍ以下に微細化する。
【００４４】
添加量は、微細化効果が現れる量及び材料コストの観点から、Ｐｔで０．２〜２．０質量％、Ｒｈで０．０１〜０．５質量％、Ｃｅで０．５〜２．０質量％が望ましい。添加されたＰｔ、Ｒｈ、Ｃｅは、１２３相中に一部固溶する。また、固溶できなかった元素は、ＢａやＣｕとの複合酸化物を形成し、材料中に点在することになる。
【００４５】
また、コイルを構成する超伝導体は、磁場中においても高い臨界電流密度（Ｊｃ）を有する必要がある。この条件を満たすには、超伝導的に弱結合となる大傾角粒界を含まない単結晶状の１２３相である必要がある。さらに高いＪｃ特性を有するためには、磁束の動きを止めるためのピンニングセンターが必要となる。
【００４６】
このピンニングセンターとして機能するものが微細分散した２１１相であり、より細かく多数分散していることが望ましい。先に述べたように、Ｐｔ、ＲｈやＣｅは、この２１１相の微細化を促進する働きがある。
【００４７】
また、ピンニングサイトとして、ＢａＣｅＯ3、ＢａＳｉＯ3、ＢａＧｅＯ3、ＢａＳｎＯ3等が知られている。Ｂａ（Ｃｅ1-xＺｎx）  Ｏ3、Ｂａ（Ｃｅ1-xＨｆx）Ｏ3等のＢａＣｅ化合物を１０〜４０ｍｏｌ％程度含む場合も、良好なピンニングサイトとして機能する。
【００４８】
ＢａＣｅ化合物の粒径は、通常１〜５μｍ程度になるが、ボールミル等で０．１μｍ〜１μｍ程度に微細化したものが望ましい。上記粒径が０．１μｍ未満になると、凝集が顕著になる傾向がある。また、２１１相等の非超伝導相は、劈開し易い１２３相中に微細分散することによって、超伝導体を機械的に強化し、バルク材料として成り立たす重要な働きをも担っている。
【００４９】
１２３相中の２１１相の割合は、Ｊｃ特性及び機械強度の観点から、５〜３５体積％が望ましい。また、材料中には、５０〜５００μｍ程度のボイド（気泡）が５〜２０体積％含まれていることが一般的であり、さらに銀を添加する場合、添加量にもよるが、１０〜５００μｍ程度の銀又は銀化合物を０体積％超２５体積％以下含むことが好ましい。
【００５０】
線断面積を小さくした場合、比較的大きなボイド及び銀又は銀化合物粒子は、線断面積中に占める超伝導相の割合を極端に低下させる危険性があるので、ボイド径及び銀粒子径は、２００μｍ以下にすることが望ましい。
【００５１】
また、結晶成長後の材料は、酸素欠損量が０．５程度であると、半導体的な抵抗率の温度変化を示す。上記材料を、３５０℃〜６００℃で１００時間程度、酸素雰囲気中においてアニールすると、酸素が材料中に取り込まれ、酸素欠損量は０．２以下となり、良好な超伝導特性が得られる。
【００５２】
一般に、サンドブラストによる精密加工は、ガラス、アルミナ、シリコン等の硬脆性材料に対し、高分子材料等の弾性素材のマスクを施し、ＳｉＣ、Ａｌ2Ｏ3等の砥粒を空気等の気体と共にワーク（加工対象物）に吹きつけ、任意形状にワークを加工する方法で、マスクをホトレジスト等の技術により精密に加工することで、数十μｍオーダーの精密加工が可能となる。
【００５３】
しかしながら、このようなサンドブラスト加工の対象素材は、金属、樹脂等の塑性及び弾性素材には不向きとされている。
【００５４】
本発明は、上述した難加工性の単結晶状酸化物超伝導体の精密加工に対して、サンドブラスト加工が高い歩留まり及び高効率で可能であることを見出したものである。また、銀及び銀化合物が分散した酸化物超伝導材料に対しても、同様の精密加工が可能であることを見出した。
【００５５】
サンドブラストによる複雑形状加工、例えば、渦巻形状加工による細線加工後は、線の断面積が細くなるため、その取り扱いは、渦巻状のコイルが機械的に損傷しないように慎重に取り扱う必要がある。そのため、サンドブラスト加工後の製造工程は、極力少なくすることが望ましい。
【００５６】
予め表裏面の少なくとも一方に銀被覆され、十分な酸素付加処理が施こされた超伝導材料に対して、サンドブラストによる精密加工を行った場合、細線加工された超伝導体を取り扱うマグネットの製造工程において、銀被膜工程及び酸素付加処理工程等の工程を減少することができ、高い歩留まりを達成することが可能となる。このとき銀被膜の厚さは、加工性及び経済性の観点から、５μｍ以下が望ましい。
【００５７】
さらに、サンドブラスト加工に対しマスク効果を有する素材を支持材料として用い、その面に超伝導材料を貼り合わせ、例えば、渦巻形状を有するマスクを設けてから渦巻加工を施すと、超伝導線間が固定されるため、さらに加工後の取り扱いが容易になる。
【００５８】
ここで、支持材料が絶縁体であれば、加工した超伝導体を支持材料に固定したまま、超伝導材料間の絶縁を確保した積層状態を容易に実現できるので、さらなる工程省略が可能となる。
【００５９】
また、導電性の支持材表面に、絶縁性の接着材等で超伝導体を固定したものにおいても、同様の工程省略が可能となる。また、さらに、加工速度が超伝導材料の加工速度に比べ十分に小さい素材を支持材として用いることにより、同様の工程省略が可能となる。そして、支持材料の両面に超伝導材料を固定しておけば、超伝導材料の２層の積層を容易に実現できる。
【００６０】
なお、この際のサンドブラスト加工は、片面ずつ行っても、両面同時に行ってもよい。また、例えば、マグネット作製のため、積層コイル形状を付与する場合、実質的に同一形状のマスクをそれぞれの超伝導材料に用いることが、コイル層間の電気接続の観点から望ましい。
【００６１】
さらに、例えば、支持材料の一部に、銀、銅、アルミニウム等の高電気伝導率を有する材料を用い、電気的接続を予め施した上で、超伝導材料を貼付して、サンドブラスト加工を施す製法においては、サンドブラスト加工後のコイル層間の電気接続工程が減少し、より高歩留まりで超伝導マグネットの製造が可能となる。
【００６２】
このとき、支持材料の両面に超伝導材料を固定し、それぞれの超伝導材料のマスクが軸対称であれば、上述のように積層コイル状にする場合、超伝導材料を支持材料から外すことなく、加工したままで超伝導材料間の電気的接続を有する積層状態とすることができ、作業工程を簡略化できると共に、超伝導材料を殆んど損傷させること無く、高歩留りを達成することが可能となる。
【００６３】
また、サンドブラスト加工時に用いたマスクは、加工後取り外してもよいが、マスクの材質が絶縁性の場合、そのまま貼付しておけば、他の導電材料との絶縁を確保できる。なお、このマスクの一部に導電性材料が組み込まれていれば、他の導電材料との電気的接続が容易に行える。
【００６４】
サンドブラストで加工された渦巻形状コイルの導体断面は、図１に示すように、台形形状を示す。より正確には、上底、下底を除く２辺は、超伝導体の内側に凸形状を示す。通常、特許文献２に記載のＧＦ法及び電着ダイヤモンドコーティングした工具による機械加工では、導体の断面形状は長方形となる。
【００６５】
導体線に対応するマスクの幅及びマスク間隔を一定として、導体形状が概ね台形となることは、長方形となることに比べ、断面積が増加する分望ましい。一方、マスク機能を有する支持材は、磁場発生の観点から極力薄くする必要があり、また、ある程度弾性的であるため、細線加工された超伝導体は、極力広い面積で支持材に貼り付いていることが望ましい。
【００６６】
このような観点から、台形形状の底面が支持材に貼り付いており、支持材に貼り付けられた面の線間隔を極力小さくすることは、加工後の取り扱いをより容易にする作用を有する。
【００６７】
通常の部品加工においては、サンドブラスト加工後の台形化は、寸法精度の低下及びバリ採り工程追加等のマイナス面をもたらすことが一般的であったが、超伝導体の渦巻加工に関しては、逆に望ましい効果として作用する。
【００６８】
サンドブラスト加工は形状の任意性が高いため、種々の形状を有する通電素子及び超伝導マグネットが可能となる。例えば、必要によりマグネットの内部及び外部形状が楕円形状又は矩形等の超伝導マグネットを比較的容易に製造することも可能となる。
【実施例】
【００６９】
（実施例１）
市販されている純度９９．９％の各試薬Ｙ2Ｏ3、ＢａＯ2、ＣｕＯをＹ：Ｂａ：Ｃｕの金属元素のモル比が１３：１７：２４（即ち、最終組織の１２３相：２１１相のモル比が７：３）になるように混合した。さらに、白金を０．５質量％添加した。混合粉は、一旦８５０℃で８時間仮焼し、さらに粉砕した。仮焼粉は、内径８５ｍｍの円筒状金型により、厚さ約１８ｍｍの円盤状に成形した。
【００７０】
また、Ｙ2Ｏ3の代わりにＳｍ2Ｏ3及びＹｂ2Ｏ3を用いて、上記Ｙ系成形体と同様の方法により、厚さ４ｍｍのＳｍ系及びＹｂ系円盤状成形体を作製した。
【００７１】
これらをＡｌ2Ｏ3の支持材の上に、Ｓｍ系、Ｙｂ系、Ｙ系の順番で下から重ね、炉内に配置した。これらの前駆体は、大気中において１１５０℃まで２８時間で昇温、３０分保持した後、１０３０℃まで１時間で降温し、１時間保持した。
【００７２】
その間、予め作製しておいたＳｍ系の種結晶（ＱＭＧ結晶）を用い、種結晶を半溶融状態の前駆体上に乗せた。種結晶の方位はｃ軸が円盤状の前駆体の法線方向になるように、劈開面を前駆体の上に乗せた。
【００７３】
その後、１００５〜９８０℃まで１００時間かけて冷却し、Ｙ系ＱＭＧ結晶の成長を行った。さらに室温まで約１５時間かけて冷却し、円柱形の単結晶状のＹ系ＱＭＧ結晶を得た。組織観察の結果、約１μｍの２１１相がほぼ均一に分散した材料であることが解った。
【００７４】
ここで、Ｓｍ系前駆体は、種付け後、早期に固化（結晶化）することにより、Ａｌ2Ｏ3の支持材からのＡｌの不純物混入を防ぎ、Ｙｂ系前駆体は、Ｓｍ系前駆体層からの多結晶化を防ぎ、Ｙ系前駆体を種結晶から成長した単結晶状の結晶にする働きをする。
【００７５】
マルチブレードソーを用いて、得られた結晶を切断（スライス）することによって、厚さ０．８ｍｍの円盤状Ｙ系ＱＭＧ材を得た。この両面に、銀被膜を約２μｍスパッタにより成膜した。その後、酸素気流中において、４５０℃で１５０時間、酸素付加処理を行った。
【００７６】
次に、図２に示すように、一部に０．２ｍｍ厚の銅板を半田付けし、他の部分を、中心に直径約２０ｍｍの穴を有する直径約６０ｍｍ、０．２ｍｍ厚さのポリエチレンテレフタレートフィルム（ＰＥＴ）を介して、銀コーティングされた超伝導体をＰＥＴの両面に貼り付けた。
【００７７】
次に、ウレタン系のポジ型レジストフィルムを超伝導体に貼り付けた後、図３に示す線幅２．０ｍｍ、線間隔０．５ｍｍの渦巻形状を、ホトレジスト工程により超伝導体表面に形成した。また、表裏のマスクの位置関係は、図中の軸に対し軸対称となるように形成した。
【００７８】
これを、平均粒径５０μｍの炭化珪素（ＳｉＣ）を砥粒として、片面ずつサンドブラスト加工し、両面を加工した。このとき使用したノズルの内径は８ｍｍで、８０ｍ／ｓで、砥粒を吹き付けた。マスクを剥がした後、上底が２．０ｍｍ、下底が約２．３ｍｍの台形形状断面を有する素子が得られた。
【００７９】
同様にして得られた外周部で電気接続された２層のコイルを、絶縁性の樹脂により接着することにより積層し、かつ、内側の端子部分を半田接続することにより、合計１８層の積層コイルを作製した。積層コイルは、電流導入端子を接続した後、樹脂含浸し、補強した。
【００８０】
液体窒素を用い、７７Ｋに冷却した後、２８０Ａ通電し、約１．３Ｔの発生磁場を達成した。
【００８１】
（実施例２）
市販されている純度９９．９％の各試薬Ｇｄ2Ｏ3、ＢａＯ2、ＣｕＯを、Ｇｄ：Ｂａ：Ｃｕの金属元素のモル比が２５：３５：４９（即ち、最終組織の１２３相：２１１相のモル比が７５：２５）になるように混合した。さらに、Ｒｈを０．２質量％、ＣｅＯ2を１質量％、Ａｇ2Ｏを１５質量％添加した。
【００８２】
混合粉は、一旦８３０℃で８時間仮焼し、さらに粉砕した。仮焼粉砕粉は、内径１００ｍｍの円筒状金型により、厚さ約２５ｍｍの円盤状に成形した。
【００８３】
また、Ｇｄ2Ｏ3の代わりにＳｍ2Ｏ3及びＹｂ2Ｏ3を用いて、上記Ｇｄ系成形体と同様の方法により、厚さ４ｍｍのＳｍ系とＹｂ系円盤状成形体を作製した。さらに、Ｇｄ系成形体については、等方静水圧プレスにより圧縮加工した。
【００８４】
これらを、Ａｌ2Ｏ3の支持材の上に、Ｓｍ系、Ｙｂ系、Ｇｄ系の順番で下から重ね、炉内に配置した。これらの前駆体を、大気中において１１５０℃まで２８時間で昇温、３０分保持した後、１０３０℃まで１時間で降温し、１時間保持した。
【００８５】
その間、予め作製しておいたＳｍ系の種結晶（ＱＭＧ結晶）を用い、種結晶を半溶融状態の前駆体上に乗せた。種結晶の方位は、ｃ軸が円盤状の前駆体の法線になるように、劈開面を前駆体の上に乗せた。
【００８６】
その後、１ｍｏｌ％Ｏ2の窒素雰囲気中において１０００〜９７０℃まで２００時間かけて冷却し、Ｇｄ系ＱＭＧ結晶の成長を行った。さらに、室温まで約１５時間かけて冷却し、円柱形の単結晶状のＧｄ系ＱＭＧ結晶を得た。組織観察の結果、約１μｍの２１１相がほぼ均一に分散した材料であることが解った。
【００８７】
マルチブレードソーを用いて、得られた結晶を切断（スライス）することによって、厚さ０．７ｍｍの円盤状ＱＭＧ材を得た。この両面に、銀被膜を約１μｍスパッタにより成膜した。その後、酸素気流中において、４００℃で２００時間、酸素付加処理を行った。
【００８８】
次に、図４に示すように、一部に０．２ｍｍ厚の銅板を半田付けし、他の部分を、中心に直径３３ｍｍの穴を有する０．２ｍｍ厚さのＳＵＳ３１６Ｌを介して、銀コーティングされた超伝導体を、ＳＵＳ３１６Ｌの両面に絶縁性樹脂を用いて貼り付けた。
【００８９】
次に、ウレタン系のポジ型レジストフィルムを超伝導体に貼り付けた後、ホトレジスト工程により、図５に示す線幅２．５ｍｍ、線間隔０．５ｍｍの渦巻形状のマスクを施した。また、表裏のマスクの位置関係は、図中の軸に対し軸対称となるように形成した。
【００９０】
これを、平均粒径２０μｍの炭化珪素（ＳｉＣ）を砥粒として、片面ずつ両面にサンドブラスト加工を行った。このとき使用したノズルの内径は９ｍｍで、７０ｍ／ｓで、砥粒を吹き付けた。マスクを剥がした後、上底が２．５ｍｍ、下底が約２．８ｍｍの台形形状断面を有する素子が得られた。
【００９１】
同様にして得られた内周部で電気接続された２層のコイルを、絶縁性樹脂を用いて積層し、かつ、外側の端子部分を半田接続することにより、合計２２層の積層コイルを作製した。積層コイルは、電流導入端子を接続した後、一部樹脂含浸し、補強した。
【００９２】
液体窒素を用い、７７Ｋに冷却した後、３５０Ａ通電し、約１．６Ｔの発生磁場を達成した。
【００９３】
（実施例３）
市販されている純度９９．９％の各試薬Ｇｄ2Ｏ3、ＢａＯ2、ＣｕＯを、Ｇｄ：Ｂａ：Ｃｕの金属元素のモル比が２５：３５：４９（即ち、最終組織の１２３相：２１１相のモル比が７５：２５）になるように混合した。さらに、Ｐｔを０．２質量％、ＣｅＯ2を１．５質量％、Ａｇ2Ｏを１０質量％添加した。混合粉は、一旦８３０℃で８時間仮焼し、さらに粉砕した。
【００９４】
仮焼粉砕粉は、内径１００ｍｍの円筒状金型により、厚さ約２５ｍｍの円盤状に成形した。また、Ｇｄ2Ｏ3の代わりにＳｍ2Ｏ3及びＹｂ2Ｏ3を用いて、上記Ｇｄ系成形体と同様の方法により、厚さ４ｍｍのＳｍ系とＹｂ系円盤状成形体を作製した。さらに、Ｇｄ系成形体については、等方静水圧プレスにより圧縮加工した。
【００９５】
これらを、Ａｌ2Ｏ3の支持材の上に、Ｓｍ系、Ｙｂ系、Ｇｄ系の順番で下から重ね、炉内に配置した。これらの前駆体は、大気中において１１５０℃まで２８時間で昇温、３０分保持した後、１０３０℃まで１時間で降温し、１時間保持した。
【００９６】
その間、予め作製しておいたＳｍ系の種結晶（ＱＭＧ結晶）を用い、種結晶を半溶融状態の前駆体上に乗せた。種結晶の方位は、ｃ軸が円盤状の前駆体の法線になるように、劈開面を前駆体の上に乗せた。
【００９７】
その後、１ｍｏｌ％Ｏ2の窒素雰囲気中において１０００〜９７０℃まで２００時間かけて冷却し、Ｇｄ系ＱＭＧ結晶の成長を行った。さらに、室温まで約１５時間かけて冷却し、円柱形の単結晶状のＧｄ系ＱＭＧ結晶を得た。組織観察の結果、約１μｍの２１１相がほぼ均一に分散した材料であることが解った。
【００９８】
ここで、Ｓｍ系前駆体は、種付け後、早期に固化（結晶化）することにより、Ａｌ2Ｏ3の支持材からのＡｌの不純物混入を防ぎ、Ｙｂ系前駆体は、Ｓｍ系前駆体層からの多結晶化を防ぎ、Ｇｄ系前駆体を種結晶から成長した単結晶状の結晶にする働きをする。
【００９９】
マルチブレードソーを用いて、得られた結晶を切断（スライス）することによって、厚さ０．７ｍｍの円盤状ＱＭＧ材を得た。この両面に、銀被膜を約１μｍ、スパッタにより成膜した。その後、酸素気流中において、４００℃で２００時間、酸素付加処理を行った。
【０１００】
次に、図４に示すように、一部に０．３ｍｍ厚の銅板を半田付けし、他の部分を、中心に直径３３ｍｍの穴を有する０．３ｍｍ厚さのＭｇＯ焼結基板を介して、銀コーティングされた超伝導体を、ＭｇＯの両面に超音波半田を用いて貼り付けた。
【０１０１】
次に、ウレタン系のポジ型レジストフィルムを超伝導体に貼り付けた後、ホトレジスト工程により、図５に示す線幅２．５ｍｍ、線間隔０．５ｍｍの渦巻形状のマスクを施した。また、表裏のマスクの位置関係は、図中の軸に対し軸対称となるように形成した。これを、平均粒径２０μｍのアルミナ（Ａｌ2Ｏ3）を砥粒として、片面ずつ両面にサンドブラスト加工を行った。
【０１０２】
このとき使用したノズルの内径は９ｍｍで、７０ｍ／ｓで、砥粒を吹き付けた。マスクを剥がした後、上底が２．５ｍｍ、下底が約２．８５ｍｍの台形形状断面を有する素子が得られた。
【０１０３】
同様にして得られた内周部で電気接続された２層のコイルを、絶縁性樹脂を用いて積層し、かつ、外側の端子部分を半田接続することにより、合計２６層の積層コイルを作製した。積層コイルは、電流導入端子を接続した後、一部樹脂含浸し、補強した。
【０１０４】
液体窒素を減圧し、約６３Ｋに冷却した後、５００Ａ通電し、約２．１Ｔの発生磁場を達成した。
【０１０５】
（実施例４）
市販されている純度９９．９％の各試薬Ｇｄ2Ｏ3、ＢａＯ2、ＣｕＯを、Ｇｄ：Ｂａ：Ｃｕの金属元素のモル比が１：２：３になるように混合した。さらに、Ｐｔを０．５質量％、ＢａＣｅＯ3を１０ｍｏｌ％、Ａｇ2Ｏを１５質量％添加した。混合粉は、一旦８３０℃で８時間仮焼し、さらに粉砕した。
【０１０６】
仮焼粉砕粉は、内径１００ｍｍの円筒状金型により、厚さ約２５ｍｍの円盤状に成形した。また、Ｇｄ2Ｏ3の代わりにＳｍ2Ｏ3及びＹｂ2Ｏ3を用いて、上記Ｇｄ系成形体と同様の方法により、厚さ４ｍｍのＳｍ系とＹｂ系円盤状成形体を作製した。さらに、Ｇｄ系成形体については、等方静水圧プレスにより圧縮加工した。
【０１０７】
これらを、Ａｌ2Ｏ3の支持材の上に、Ｓｍ系、Ｙｂ系、Ｇｄ系の順番で下から重ね、炉内に配置した。これらの前駆体は、大気中において１１５０℃まで２８時間で昇温、３０分保持した後、１０３０℃まで１時間で降温し、１時間保持した。
【０１０８】
その間、予め作製しておいたＳｍ系の種結晶（ＱＭＧ結晶）を用い、種結晶を半溶融状態の前駆体上に乗せた。種結晶の方位は、ｃ軸が円盤状の前駆体の法線になるように、劈開面を前駆体の上に乗せた。その後、１ｍｏｌ％Ｏ2の窒素雰囲気中において１０００〜９７０℃まで２００時間かけて冷却し、Ｇｄ系ＱＭＧ結晶の成長を行った。
【０１０９】
さらに、室温まで約１５時間かけて冷却し、円柱形の単結晶状のＧｄ系ＱＭＧ結晶を得た。組織観察の結果、約１μｍのＢａＣｅＯ3が分散した材料であることが解った。
【０１１０】
ここで、Ｓｍ系前駆体は、種付け後、早期に固化（結晶化）することにより、Ａｌ2Ｏ3の支持材からのＡｌの不純物混入を防ぎ、Ｙｂ系前駆体は、Ｓｍ系前駆体層からの多結晶化を防ぎ、Ｇｄ系前駆体を種結晶から成長した単結晶状の結晶にする働きをする。
【０１１１】
マルチブレードソーを用いて、得られた結晶を切断（スライス）することによって、厚さ０．７ｍｍの円盤状ＱＭＧ材を得た。この両面に、銀被膜を約１μｍ、スパッタにより成膜した。その後、酸素気流中において、４００℃で２００時間、酸素付加処理を行った。
【０１１２】
次に、図６に示すように、一部に０．２ｍｍ厚の銅板を半田付けし、他の部分を、中心に直径３３ｍｍの穴を有する０．２ｍｍ厚さのＳＵＳ３１６Ｌ箔に、銀コーティングされた超伝導体を、絶縁樹脂を用いて付けた。
【０１１３】
次に、ウレタン系のポジ型レジストフィルムを超伝導体に貼り付けた後、ホトレジスト工程により、図７に示す渦巻形状のマスクを施した。各線の幅は、最外周から、３．０ｍｍ、２．１ｍｍ、２．２ｍｍ、２．３ｍｍ、２．４ｍｍ、２．５ｍｍ、２．５ｍｍ、３．０ｍｍと最外周を除いて内周方向に向けて大きくした。
【０１１４】
また、線間は０．５ｍｍとした。また、表裏のマスクの位置関係は、図中の軸に対し軸対称となるように形成した。これを、平均粒径２０μｍのＳｉＣを砥粒として、片面ずつ両面にサンドブラスト加工を行った。
【０１１５】
このとき使用したノズルの内径は９ｍｍで、７０ｍ／ｓで、砥粒を吹き付けた。マスクを剥がした後、上底に対し下底が約０．３ｍｍ大きい台形形状断面を有する素子が得られた。
【０１１６】
同様にして得られた内周部で電気接続された２層のコイルを、絶縁性樹脂を用いて積層し、かつ、外側の端子部分を半田接続することにより、合計２６層の積層コイルを作製した。積層コイルは、電流導入端子を接続した後、一部樹脂含浸し、補強した。
【０１１７】
液体窒素を減圧し、約６３Ｋに冷却した後、５００Ａ通電し、約２．１Ｔの発生磁場を達成した。
【０１１８】
（実施例５）
市販されている純度９９．９％の各試薬Ｇｄ2Ｏ3、ＢａＯ2、ＣｕＯを、Ｇｄ：Ｂａ：Ｃｕの金属元素のモル比が１３：１７：２４（すなわち、最終組織の１２３相：２１１相のモル比が７：３）になるように混合した。さらに、Ｐｔを０．５質量％、Ｂａ（Ｃｅ0.9Ｚｒ0.1）Ｏ3を５ｍｏｌ％添加した。銀は添加しなかった。
【０１１９】
混合粉は、一旦８３０℃で８時間仮焼し、さらに粉砕した。仮焼粉砕粉は、内径１００ｍｍの円筒状金型により、厚さ約２５ｍｍの円盤状に成形した。また、Ｇｄ2Ｏ3の代わりにＳｍ2Ｏ3及びＹｂ2Ｏ3を用いて、上記Ｇｄ系成形体と同様の方法により、厚さ４ｍｍのＳｍ系とＹｂ系円盤状成形体を作製した。さらに、Ｇｄ系成形体については、等方静水圧プレスにより圧縮加工した。
【０１２０】
これらを、Ａｌ2Ｏ3の支持材の上に、Ｓｍ系、Ｙｂ系、Ｇｄ系の順番で下から重ね、炉内に配置した。これらの前駆体は、大気中において１１５０℃まで２８時間で昇温、３０分保持した後、１０５５℃まで１時間で降温し、１時間保持した。
【０１２１】
その間、予め作製しておいたＳｍ系の種結晶（ＱＭＧ結晶）を用い、種結晶を半溶融状態の前駆体上に乗せた。種結晶の方位は、ｃ軸が円盤状の前駆体の法線になるように、劈開面を前駆体の上に乗せた。
【０１２２】
その後、１ｍｏｌ％Ｏ2の窒素雰囲気中において１０４５〜１０２５℃まで１８０時間かけて冷却し、Ｇｄ系ＱＭＧ結晶の成長を行った。さらに、室温まで約１５時間かけて冷却し、円柱形の単結晶状のＧｄ系ＱＭＧ結晶を得た。組織観察の結果、約１μｍの２１１相及びＢａ（Ｃｅ0.9Ｚｒ0.1）Ｏ3がほぼ均一に分散した材料であることが解った。
【０１２３】
以降は、実施例４と同様の試作を行った。得られたコイルを液体窒素減圧による約６３Ｋ冷却環境において、５００Ａ通電し、約２．１Ｔの発生磁場を達成した。
【産業上の利用可能性】
【０１２４】
前述したように、本発明の加工方法は、酸化物超伝導体を高精度、高歩留まりで加工できるものである。そして、本発明の酸化物超伝導通電素子は、例えば、高磁界を発生するバルク超伝導マグネットをより簡便に実現し、通常の永久磁石では得られない高磁界を発生できるものである。したがって、本発明の工業的効果は甚大である。
【図面の簡単な説明】
【０１２５】
【図１】サンドブラスト加工中のコイル断面を示す図である。
【図２】実施例１で使用した支持材及び銅板の形状及び配置を示す図である。
【図３】実施例１で使用したマスク形状を示す図である。
【図４】実施例２及び３で使用した支持材及び銅板の形状及び配置を示す図である。
【図５】実施例２及び３で使用したマスク形状を示す図である。
【図６】実施例４及び５で使用した支持材及び銅板の形状及び配置を示す図である。
【図７】実施例４及び５で使用したマスク形状を示す図である。
【図１】
2005191538.tif 000002
【図２】
2005191538.tif 000003
【図３】
2005191538.tif 000004
【図４】
2005191538.tif 000005
【図５】
2005191538.tif 000006
【図６】
2005191538.tif 000007
【図７】
2005191538.tif 000008